(57)【要約】【課題】  加工液中の腐食防止剤の減少に応じて加工液に腐食防止剤を添加することにより、加工液中の腐食防止剤の濃度を所定に維持し、防食効果を安定して得る。【解決手段】  添加した腐食防止剤が、浸漬機器４０の表面に吸着するとともに、イオン交換樹脂２２ｂに吸着し、更に放電加工中に反応して消費されるとき、浸漬機器４０の表面の吸着量、イオン交換樹脂２２ｂの吸着量、放電加工中の消費量を求め、所定の添加量に対し浸漬機器４０の表面の吸着量を更に加えた添加を行い、かつ、浸漬機器４０の表面の吸着が平衡に到達した後に、イオン交換樹脂２２ｂにより加工液のイオン交換処理を行いつつワークWの放電加工を行い、イオン交換樹脂２２ｂの吸着量と放電加工による消費量を放電加工中に更に添加する。【選択図】  図８
2010099809.tif 000002
【特許請求の範囲】
【請求項１】
加工液に腐食防止剤を添加してワークの放電加工を行う放電加工方法であって、
前記添加した腐食防止剤が前記加工液に浸漬する機器に吸着するとき、前記機器の吸着量を求め、所定の添加量に対し前記求めた吸着量を更に加えて前記腐食防止剤を前記加工液に添加することを特徴とする放電加工方法。
【請求項２】
加工液に腐食防止剤を添加してワークの放電加工を行う放電加工方法であって、
前記添加した腐食防止剤が前記加工液に浸漬する機器の表面に吸着するとき、前記機器の表面の吸着量を求め、所定の添加量に対し前記求めた吸着量を更に加えて前記腐食防止剤を前記加工液に添加することを特徴とする放電加工方法。
【請求項３】
加工液に腐食防止剤を添加してワークの放電加工を行う放電加工方法であって、
前記添加した腐食防止剤が前記加工液に浸漬する機器の表面に吸着するとき、前記機器の表面の吸着量を求め、所定の添加量に対し前記求めた吸着量を更に加えて前記腐食防止剤を前記加工液に添加するとともに、
前記機器の表面の吸着量を更に加えた添加を行った後に、前記ワークの放電加工を行うことを特徴とする放電加工方法。
【請求項４】
加工液に腐食防止剤を添加してワークの放電加工を行う放電加工方法であって、
前記添加した腐食防止剤が前記加工液に浸漬する機器の表面に吸着するとき、前記機器の表面の吸着量を求め、所定の添加量に対し前記求めた吸着量を更に加えて前記腐食防止剤を前記加工液に添加するとともに、
前記機器の表面の吸着量を更に加えた添加を行った後であって、前記機器の表面の吸着が平衡に到達した後に、前記ワークの放電加工を行うことを特徴とする放電加工方法。
【請求項５】
加工液に腐食防止剤を添加してワークの放電加工を行う放電加工方法であって、
前記添加した腐食防止剤が前記加工液のイオン交換処理を行うイオン交換樹脂に吸着するとき、前記イオン交換樹脂の吸着量を求め、所定の添加量に対し前記求めた吸着量を更に加えて前記腐食防止剤を前記加工液に添加することを特徴とする放電加工方法。
【請求項６】
加工液に腐食防止剤を添加してワークの放電加工を行う放電加工方法であって、
前記添加した腐食防止剤が前記放電加工により反応して消費されるとき、前記放電加工による消費量を求め、所定の添加量に対し前記求めた消費量を更に加えて前記腐食防止剤を前記加工液に添加することを特徴とする放電加工方法。
【請求項７】
加工液に腐食防止剤を添加してワークの放電加工を行う放電加工方法であって、
前記添加した腐食防止剤が前記放電加工により加工液中に生ずる金属イオンと反応して錯体を形成し消費されるとき、前記放電加工による消費量を求め、所定の添加量に対し前記求めた消費量を更に加えて前記腐食防止剤を前記加工液に添加することを特徴とする放電加工方法。
【請求項８】
加工液に腐食防止剤を添加してワークの放電加工を行う放電加工方法であって、
前記添加した腐食防止剤が、前記加工液に浸漬する機器の表面に吸着するとともに、前記加工液のイオン交換処理を行うイオン交換樹脂に吸着し、更に前記放電加工により加工液中に生ずる金属イオンと反応して錯体を形成し消費されるとき、
前記機器の表面の吸着量、前記イオン交換樹脂の吸着量、および前記放電加工による消費量を求め、
所定の添加量に対し前記求めた前記機器の表面の吸着量を更に加えた添加を行うととともに、
前記機器の表面の吸着量を更に加えた添加を行った後であって、前記機器の表面の吸着が平衡に到達した後に、前記イオン交換樹脂により前記加工液のイオン交換処理を行いつつ前記ワークの放電加工を行い、前記求めたイオン交換樹脂の吸着量および放電加工による消費量を放電加工中に更に添加することを特徴する放電加工方法。
【請求項９】
加工液に腐食防止剤を添加してワークの放電加工を行う放電加工方法であって、
前記添加した腐食防止剤が、前記加工液に浸漬する機器の表面に吸着するとともに、前記加工液のイオン交換処理を行うイオン交換樹脂に吸着し、更に前記放電加工により加工液中に生ずる金属イオンと反応して錯体を形成し消費されるとき、
前記機器の表面の吸着量、前記イオン交換樹脂の吸着量、および前記放電加工による消費量を求め、
前記加工液中の前記腐食防止剤の濃度が飽和濃度となるような添加量に対し前記求めた前記機器の表面の吸着量を更に加えた添加を行うとともに、
前記機器の表面の吸着量を更に加えた添加を行った後であって、前記機器の表面の吸着が平衡に到達した後に、前記イオン交換樹脂により前記加工液のイオン交換処理を行いつつ前記ワークの放電加工を行い、前記求めたイオン交換樹脂の吸着量および放電加工による消費量を放電加工中に更に添加することを特徴する放電加工方法。
【請求項１０】
前記腐食防止剤はプリン塩基類からなることを特徴とする請求項１乃至請求項９のいずれか一項に記載の放電加工方法。
【請求項１１】
前記プリン塩基類はアデニンとすることを特徴とする請求項１０に記載の放電加工方法。
【請求項１２】
加工液に腐食防止剤を添加してワークの放電加工を行う放電加工装置であって、
前記添加した腐食防止剤が前記加工液に浸漬する機器の表面に吸着するとき、
所定の添加量に対し予め求められた前記機器の表面の吸着量を更に加えて前記腐食防止剤を前記加工液に添加する手段と、
前記機器の表面の吸着量を更に加えた添加を行った後に、前記ワークの放電加工を行う手段と、を有することを特徴とする放電加工装置。
【請求項１３】
加工液に腐食防止剤を添加してワークの放電加工を行う放電加工装置であって、
前記添加した腐食防止剤が前記加工液に浸漬する機器の表面に吸着するとき、
所定の添加量に対し予め求められた前記機器の表面の吸着量を更に加えて前記腐食防止剤を前記加工液に添加する手段と、
前記機器の表面の吸着量を更に加えた添加を行った後であって、前記機器の表面の吸着が平衡に到達した後に、前記ワークの放電加工を行う手段と、を有することを特徴とする放電加工装置。
【請求項１４】
加工液に腐食防止剤を添加してワークの放電加工を行う放電加工装置であって、
前記添加した腐食防止剤が、前記加工液に浸漬する機器の表面に吸着するとともに、前記加工液のイオン交換処理を行うイオン交換樹脂に吸着し、更に前記放電加工により加工液中に生ずる金属イオンと反応して錯体を形成し消費されるとき、
所定の添加量に対し予め求められた前記機器の表面の吸着量を更に加えて前記腐食防止剤を前記加工液に添加する手段と、
前記機器の表面の吸着量を更に加えた添加を行った後であって、前記機器の表面の吸着が平衡に到達した後に、前記イオン交換樹脂により前記加工液のイオン交換処理を行いつつ前記ワークの放電加工を行う手段と、
前記予め求められたイオン交換樹脂の吸着量および放電加工による消費量を放電加工中に更に添加する手段と、を有することを特徴する放電加工装置。
【発明の詳細な説明】
【技術分野】
【０００１】
本発明は、放電加工方法および放電加工装置に関し、特に、加工液に腐食防止剤を添加して放電加工により生ずる腐食を防止する放電加工方法および放電加工装置に関する。
【背景技術】
【０００２】
水系加工液にワークを浸漬して放電加工を行う場合、鉄系や超硬合金（焼結合金）のワークに腐食が生じることが知られている。ワークにおける腐食は、黄銅のワイヤ電極を負極、鉄系や超硬合金のワークを正極として、負極と正極の電位差から負極と正極との間に腐食電流が流れて、正極側のワークが溶出して生じると考えられている。
【０００３】
そこで、このような腐食を防止すべく、従来は例えば特許文献１または特許文献２に示すように、加工液に腐食防止剤を添加して放電加工を行いワークの腐食を防止する方法が広く採用されている。
【０００４】
【特許文献１】特開昭６２−２５１０１３号公報
【特許文献２】特開平４−２５０９２１号公報
【発明の開示】
【発明が解決しようとする課題】
【０００５】
ところで、上述の如く腐食防止剤を用いてワークの防食を行う際には、一般に加工液中の腐食防止剤の濃度が腐食を防止するために必要な濃度に維持されるように所定量の腐食防止剤を加工液に添加する。
【０００６】
しかしながら、加工液に添加された腐食防止剤が加工槽や加工液循環系統のイオン交換樹脂、加工液貯留槽、配管、ろ過フィルタ等に吸着したり、放電加工により加工液中に生ずる成分と反応する等、加工液中の腐食防止剤の濃度が減少し安定してワークの防食効果が得られないことがあった。
【０００７】
本発明は、このような事情に鑑みてなされたもので、加工液中の腐食防止剤の減少に応じて腐食防止剤を添加することにより、加工液中の腐食防止剤の濃度を所定に維持し、防食効果を安定して得ることができる放電加工方法および放電加工装置を提供することを目的とする。
【課題を解決するための手段】
【０００８】
上記目的を達成するために、放電加工方法に係る請求項１の発明は、加工液に腐食防止剤を添加してワークの放電加工を行う放電加工方法であって、添加した腐食防止剤が加工液に浸漬する機器に吸着するとき、機器の吸着量を求め、所定の添加量に対し求めた吸着量を更に加えて腐食防止剤を加工液に添加することを特徴とする。
【０００９】
本発明によれば、添加した腐食防止剤が加工液に浸漬する機器に吸着するときにも、該吸着による加工液中の腐食防止剤の減少に応じて腐食防止剤が添加されるので、加工液中の腐食防止剤の濃度が所定に維持され、ワークの防食効果を安定して得ることができる。
【００１０】
放電加工方法に係る請求項２の発明は、加工液に腐食防止剤を添加してワークの放電加工を行う放電加工方法であって、添加した腐食防止剤が加工液に浸漬する機器の表面に吸着するとき、機器の表面の吸着量を求め、所定の添加量に対し求めた吸着量を更に加えて腐食防止剤を加工液に添加することを特徴とする。
【００１１】
本発明によれば、添加した腐食防止剤が加工液に浸漬する機器の表面に吸着するときにも、該吸着による加工液中の腐食防止剤の減少に応じて腐食防止剤が添加されるので、加工液中の腐食防止剤の濃度が所定に維持され、ワークの防食効果を安定して得ることができる。
【００１２】
放電加工方法に係る請求項３の発明は、加工液に腐食防止剤を添加してワークの放電加工を行う放電加工方法であって、添加した腐食防止剤が加工液に浸漬する機器の表面に吸着するとき、機器の表面の吸着量を求め、所定の添加量に対し求めた吸着量を更に加えて腐食防止剤を加工液に添加するとともに、機器の表面の吸着量を更に加えた添加を行った後に、ワークの放電加工を行うことを特徴とする。
【００１３】
本発明によれば、添加した腐食防止剤が加工液に浸漬する機器の表面に吸着するときにも、該吸着による加工液中の腐食防止剤の減少に応じて腐食防止剤が添加されるので、加工液中の腐食防止剤の濃度が放電加工中に所定に維持され、ワークの防食効果を安定して得ることができる。
【００１４】
放電加工方法に係る請求項４の発明は、加工液に腐食防止剤を添加してワークの放電加工を行う放電加工方法であって、添加した腐食防止剤が加工液に浸漬する機器の表面に吸着するとき、機器の表面の吸着量を求め、所定の添加量に対し求めた吸着量を更に加えて腐食防止剤を加工液に添加するとともに、機器の表面の吸着量を更に加えた添加を行った後であって、機器の表面の吸着が平衡に到達した後に、ワークの放電加工を行うことを特徴とする。
【００１５】
本発明によれば、添加した腐食防止剤が加工液に浸漬する機器の表面に吸着するときにも、該吸着による加工液中の腐食防止剤の減少に応じて腐食防止剤が添加されるので、加工液中の腐食防止剤の濃度が放電加工中に所定に維持され、ワークの防食効果を安定して得ることができる。しかも、添加した腐食防止剤が加工液に浸漬する機器の表面に確実に吸着した後に放電加工が行われるので、機器側の腐食も確実に防止することができる。
【００１６】
放電加工方法に係る請求項５の発明は、加工液に腐食防止剤を添加してワークの放電加工を行う放電加工方法であって、添加した腐食防止剤が加工液のイオン交換処理を行うイオン交換樹脂に吸着するとき、イオン交換樹脂の吸着量を求め、所定の添加量に対し求めた吸着量を更に加えて腐食防止剤を加工液に添加することを特徴とする。
【００１７】
本発明によれば、添加した腐食防止剤がイオン交換樹脂に吸着するときにも、該吸着による加工液中の腐食防止剤の減少に応じて腐食防止剤が添加されるので、加工液中の腐食防止剤の濃度が所定に維持され、ワークの防食効果を安定して得ることができる。
【００１８】
放電加工方法に係る請求項６の発明は、加工液に腐食防止剤を添加してワークの放電加工を行う放電加工方法であって、添加した腐食防止剤が放電加工により反応して消費されるとき、放電加工による消費量を求め、所定の添加量に対し求めた消費量を更に加えて腐食防止剤を加工液に添加することを特徴とする。
【００１９】
本発明によれば、添加した腐食防止剤が放電加工により所要に消費されるときにも、該消費による加工液中の腐食防止剤の減少に応じて腐食防止剤が添加されるので、加工液中の腐食防止剤の濃度が所定に維持されワークの防食効果を安定して得ることができる。
【００２０】
放電加工方法に係る請求項７の発明は、加工液に腐食防止剤を添加してワークの放電加工を行う放電加工方法であって、添加した腐食防止剤が放電加工により加工液中に生ずる金属イオンと反応して錯体を形成し消費されるとき、放電加工による消費量を求め、所定の添加量に対し求めた消費量を更に加えて腐食防止剤を加工液に添加することを特徴とする。
【００２１】
本発明によれば、添加した腐食防止剤が放電加工により所要に消費されるときにも、該消費による加工液中の腐食防止剤の減少に応じて加工液に腐食防止剤が添加されるので、加工液中の腐食防止剤の濃度が所定に維持されワークの防食効果を安定して得ることができる。
【００２２】
放電加工方法に係る請求項８の発明は、加工液に腐食防止剤を添加してワークの放電加工を行う放電加工方法であって、添加した腐食防止剤が、加工液に浸漬する機器の表面に吸着するとともに、加工液のイオン交換処理を行うイオン交換樹脂に吸着し、更に放電加工により加工液中に生ずる金属イオンと反応して錯体を形成し消費されるとき、機器の表面の吸着量、イオン交換樹脂の吸着量、および放電加工による消費量を求め、所定の添加量に対し求めた機器の表面の吸着量を更に加えた添加を行うととともに、機器の表面の吸着量を更に加えた添加を行った後であって、機器の表面の吸着が平衡に到達した後に、イオン交換樹脂により加工液のイオン交換処理を行いつつワークの放電加工を行い、求めたイオン交換樹脂の吸着量および放電加工による消費量を放電加工中に更に添加することを特徴する。
【００２３】
本発明によれば、添加した腐食防止剤が、加工液に浸漬する機器の表面に吸着するとともに、加工液のイオン交換処理を行うイオン交換樹脂に吸着し、更に放電加工により加工液中に生ずる金属イオンと反応して錯体を形成し消費されるときにも、このような吸着や消費による加工液中の腐食防止剤の各減少に応じて加工液に腐食防止剤が添加されるので、加工液中の腐食防止剤の濃度が放電加工中に所定に維持されワークの防食効果を安定して得ることができる。しかも、添加した腐食防止剤が加工液に浸漬する機器の表面に確実に吸着した後に放電加工が行われるので、機器側の腐食も確実に防止することができる。
【００２４】
放電加工方法に係る請求項９の発明は、加工液に腐食防止剤を添加してワークの放電加工を行う放電加工方法であって、添加した腐食防止剤が、加工液に浸漬する機器の表面に吸着するとともに、加工液のイオン交換処理を行うイオン交換樹脂に吸着し、更に放電加工により加工液中に生ずる金属イオンと反応して錯体を形成し消費されるとき、機器の表面の吸着量、イオン交換樹脂の吸着量、および放電加工による消費量を求め、加工液中の腐食防止剤の濃度が飽和濃度となるような添加量に対し求めた機器の表面の吸着量を更に加えた添加を行うとともに、機器の表面の吸着量を更に加えた添加を行った後であって、機器の表面の吸着が平衡に到達した後に、イオン交換樹脂により加工液のイオン交換処理を行いつつワークの放電加工を行い、求めたイオン交換樹脂の吸着量および放電加工による消費量を放電加工中に更に添加することを特徴する。
【００２５】
本発明によれば、添加した腐食防止剤が、加工液に浸漬する機器の表面に吸着するとともに、加工液のイオン交換処理を行うイオン交換樹脂に吸着し、更に放電加工により加工液中に生ずる金属イオンと反応して錯体を形成し消費されるときにも、このような吸着や消費による加工液中の腐食防止剤の各減少に応じて腐食防止剤が添加されるので、加工液中の腐食防止剤の濃度が放電加工中に飽和濃度に維持されワークの防食効果をより安定して得ることができる。しかも、添加した腐食防止剤が加工液に浸漬する機器の表面に確実に吸着した後に放電加工が行われるので、機器側の腐食も確実に防止することができる。
【００２６】
ここで、腐食防止剤はプリン塩基類からなることとし（請求項１０）、プリン塩基類は例えばアデニンとすることができる（請求項１１）。すなわち、プリン塩基類であるアデニンは加工液に浸漬する機器に吸着したり、加工液中に生ずる金属イオンと反応して錯体を形成し消費され、加工液中のアデニン濃度が減少するが、本発明によりこのような吸着や消費による加工液中のアデニンの各減少に応じてアデニンが添加されるので、加工液中のアデニン濃度が所定に維持されワークの防食効果を安定して得ることができる。
【００２７】
放電加工装置に係る請求項１２の発明は、加工液に腐食防止剤を添加してワークの放電加工を行う放電加工装置であって、添加した腐食防止剤が加工液に浸漬する機器の表面に吸着するとき、所定の添加量に対し予め求められた機器の表面の吸着量を更に加えて腐食防止剤を加工液に添加する手段と、機器の表面の吸着量を更に加えた添加を行った後に、ワークの放電加工を行う手段と、を有することを特徴とする。
【００２８】
本発明によれば、添加した腐食防止剤が加工液に浸漬する機器の表面に吸着するときにも、該吸着による加工液中の腐食防止剤の減少に応じて腐食防止剤が添加されるので、加工液中の腐食防止剤の濃度が放電加工中に所定に維持され、ワークの防食効果を安定して得ることができる。
【００２９】
放電加工装置に係る請求項１３の発明は、加工液に腐食防止剤を添加してワークの放電加工を行う放電加工装置であって、添加した腐食防止剤が加工液に浸漬する機器の表面に吸着するとき、所定の添加量に対し予め求められた機器の表面の吸着量を更に加えて腐食防止剤を加工液に添加する手段と、機器の表面の吸着量を更に加えた添加を行った後であって、機器の表面の吸着が平衡に到達した後に、ワークの放電加工を行う手段と、を有することを特徴とする。
【００３０】
本発明によれば、添加した腐食防止剤が加工液に浸漬する機器の表面に吸着するときにも、該吸着による加工液中の腐食防止剤の減少に応じて腐食防止剤が添加されるので、加工液中の腐食防止剤の濃度が放電加工中に所定に維持され、ワークの防食効果を安定して得ることができる。しかも、添加した腐食防止剤が加工液に浸漬する機器の表面に確実に吸着した後に放電加工が行われるので、機器側の腐食も確実に防止することができる。
【００３１】
放電加工装置に係る請求項１４の発明は、加工液に腐食防止剤を添加してワークの放電加工を行う放電加工装置であって、添加した腐食防止剤が、加工液に浸漬する機器の表面に吸着するとともに、加工液のイオン交換処理を行うイオン交換樹脂に吸着し、更に放電加工により加工液中に生ずる金属イオンと反応して錯体を形成し消費されるとき、所定の添加量に対し予め求められた機器の表面の吸着量を更に加えて腐食防止剤を加工液に添加する手段と、機器の表面の吸着量を更に加えた添加を行った後であって、機器の表面の吸着が平衡に到達した後に、イオン交換樹脂により加工液のイオン交換処理を行いつつワークの放電加工を行う手段と、予め求められたイオン交換樹脂の吸着量および放電加工による消費量を放電加工中に更に添加する手段と、を有することを特徴する。
【００３２】
本発明によれば、添加した腐食防止剤が、加工液に浸漬する機器の表面に吸着するとともに、加工液のイオン交換処理を行うイオン交換樹脂に吸着し、更に放電加工により加工液中に生ずる金属イオンと反応して錯体を形成し消費されるときにも、該吸着や消費による加工液中の腐食防止剤の各減少に応じて加工液に腐食防止剤が添加されるので、加工液中の腐食防止剤の濃度が放電加工中に所定に維持されワークの防食効果を安定して得ることができる。しかも、添加した腐食防止剤が加工液に浸漬する機器の表面に確実に吸着した後に放電加工が行われるので、機器側の腐食も確実に防止することができる。
【発明の効果】
【００３３】
本発明によれば、加工液中の腐食防止剤の減少に応じて腐食防止剤が添加することにより、加工液中の腐食防止剤の濃度が所定に維持され、ワークの防食効果を安定して得ることができる。
【発明を実施するための最良の形態】
【００３４】
以下、本発明の実施の形態について図面を参照して詳細に説明する。図１は本発明の実施形態を示すワイヤカット放電加工装置の全体構成の概略を示す図である。同図を参照してワイヤカット放電加工装置１の概要を説明すると、ワイヤカット放電加工装置１は、上側ガイド組体２と下側ガイド組体３との間に工具電極としてのワイヤ電極Eを連続的に供給し、ワークＷを加工槽４内のワークスタンド５に載置した状態で水系加工液（以下、水系加工液を単に加工液とする）に浸漬し、各軸モータ６によりワイヤ電極ＥとワークＷとの極間の距離を所定に設定しつつ電源装置７により極間に所定の電圧を印加して放電を発生させワークＷの放電加工を行う構成となっており、加工槽４には加工液循環系統１０により加工液が連続的に循環供給される。
【００３５】
すなわち、図２に示すように、加工液循環系統１０は、汚液槽１１ａとろ過フィルタ１１ｂと清水槽１１ｃとを備える加工液貯留槽１１、イオン交換樹脂１２、加工液温度設定装置１３、第１腐食防止剤添加装置１４、第２腐食防止剤添加装置１５、各種ポンプ、配管、およびバルブ類を構成機器として含む。
【００３６】
加工液循環系統１０においては、加工槽４から排出された汚れた加工液が汚液槽１１ａに貯留されるとともに、ろ過フィルタ１１ｂを介して清澄化された加工液が清水槽１１ｃに貯留され、加工液は加工液温度設定装置１３により所定の温度に、イオン交換樹脂１２により所定の比抵抗値に、それぞれ設定され、更に第１腐食防止剤添加装置１４および第２腐食防止剤添加装置１５により腐食防止剤が所定量添加されて加工槽４に供給される。清水槽１１ｂには加工液の温度を検出する温度検出器４０および比抵抗値を検出する比抵抗値検出器４１が備えられている。
【００３７】
第１腐食防止剤添加装置１４は、添加部１４ａと攪拌部１４ｂからなる。すなわち、添加部１４ａにより所定量の粉末状の腐食防止剤を加工槽４に添加し、攪拌部１４ｂにより加工槽４内の加工液を攪拌することで添加された腐食防止剤を効率よく溶解させることができる。腐食防止剤を加工液に一度に大量に添加する必要があるときは、第１腐食防止剤添加装置１４により腐食防止剤の添加を行う。
【００３８】
第２腐食防止剤添加装置１５は、図３に示すように、腐食防止剤添加用ポンプ１５ａおよび溶解槽１５ｂを備えている。すなわち、通水性のある包装材に包装した粉末状の腐食防止剤を溶解槽１５ｂに備え、該溶解槽１５ｂに腐食防止剤添加用ポンプ１５ａを介して加工液を供給し腐食防止剤を加工液に溶解させながら添加する。なお、図４に示すように、第２腐食防止剤添加装置１５において、腐食防止剤添加用ポンプ１５ａの単位時間当たりの吐出量（以下、単に吐出量）と腐食防止剤の単位時間当たりの溶解量（以下、単に溶解量とする）との相関関係が予め求められている。
【００３９】
本発明においては、第１腐食防止剤添加装置１４および第２腐食防止剤添加装置１５により、プリン塩基類からなる薬剤より詳しくは化１に示す粉末状のアデニン（６−アミノプリン）〔ＣＡＳ登録番号７３−２４−５〕を腐食防止剤として加工液に添加し放電加工を行う。
【化１】
2010099809.tif 000003
【００４０】
すなわち、図５に示すように、プリン塩基類であるアデニンは、放電加工により加工屑を介して加工液中に生ずる金属イオンと反応して金属錯体を形成し、加工液循環系統１０の構成機器、加工槽４、およびワークテーブル５等の加工液に浸漬する機器２０（以下、浸漬機器２０とする）やワークＷに金属イオンが付着する等して生ずる着色や腐食を防止し、更に、ワークＷの表面および浸漬機器２０の表面に吸着して保護皮膜を形成し、ワークＷ等の酸化や溶出を防止する。このような加工液中の金属イオンの錯体化およびワークＷや浸漬機器２０の表面への吸着により加工液中の濃度が減少する。また、放電加工中は間欠的に行われるイオン交換樹脂１２への通水によっても該イオン交換樹脂１２に吸着され加工液中のアデニン濃度が減少する。
そこで、本発明においては、このように添加した腐食防止剤が吸着や消費するとき、加工液中のアデニンの各減少に応じて加工液にアデニンを添加することとしている。
【００４１】
つまり、放電加工前は、第１腐食防止剤添加装置１４を介して腐食を防止するために必要な所定の添加量に対し浸漬機器２０の表面の吸着量（以下、浸漬機器２０の表面の吸着量は機器表面吸着量とする）を更に加えてアデニンを加工液に添加することにより、浸漬機器２０の表面にアデニンを予め吸着させる吸着操作をまず行う。
【００４２】
この機器表面吸着量は実験等により予め求める。機器表面吸着量は上記の如く浸漬機器２０の表面の吸着量であって、汚液槽１１ａの内面、ろ過フィルタ１１ｂのろ過面、清水槽１１ｃの内面、加工槽４の内面、ワークテーブル５の表面、各種ポンプの内部表面、配管の内面、およびバルブ類の内部表面等の吸着量を含む一方、イオン交換樹脂１２の吸着量は含まない（つまり、浸漬機器２０の表面には、汚液槽１１ａの内面、ろ過フィルタ１１ｂのろ過面、清水槽１１ｃの内面、加工槽４の内面、ワークテーブル５の表面、各種ポンプの内部表面、配管の内面、およびバルブ類の内部表面等を含む一方、イオン交換樹脂１２の表面は含まない）。機器表面吸着量を更に加えた添加後は浸漬機器２０の表面の吸着が所定時間で平衡に到達し加工液中のアデニン濃度が平衡濃度になる。この平衡到達時間も予め実験等により求める。
【００４３】
なお、アデニンは浸漬機器２０の表面に一度吸着するとその吸着状態が所定に維持されることが本発明者により明らかとされている。よって、本発明においては、浸漬機器２０の表面への吸着操作はワイヤカット放電加工装置１の最初の稼動時すなわち最初の放電加工前に行い、その後はワイヤカット放電加工装置１の洗浄後の最初の放電加工前に行うこととしている。
【００４４】
次いで、放電加工中は、第２腐食防止剤添加装置１５を介して、イオン交換樹脂１２の吸着量（以下、イオン交換樹脂１２の吸着量は樹脂吸着量とする）および放電加工により生ずる金属イオンの錯体化による消費量（以下、放電加工により生ずる金属イオンの錯体化による消費量は放電加工中消費量とする）を更に加えて加工液に添加する。なお、樹脂吸着量はイオン交換樹脂１２の通水時における該イオン交換樹脂１２の単位時間当たりの吸着量として予め実験等により求める。また、放電加工中消費量は放電加工中における単位時間当たりの金属イオンの錯体化による消費量として予め実験等により求める。
【００４５】
放電加工中のアデニン濃度の低下は、放電加工とイオン交換樹脂１２への通水が同時に行われたときに最大となるので、本実施形態においては放電加工中は第２腐食防止剤添加装置１５における溶解量を樹脂吸着量と放電加工中消費量との加算値となるように設定する。なお、図６に示すように、イオン交換樹脂１２への通水は放電加工中のみならず放電加工前にも行うが、本実施形態にあっては、放電加工前のアデニンの添加は、イオン交換樹脂１２の通水終了後に行うこととしており、放電加工前に樹脂吸着量を更に加えた添加を行う必要はない。
【００４６】
ワイヤカット放電加工装置１にはＮＣ制御装置３０が併設されており、このＮＣ制御装置３０は上述したアデニンの添加方法を採用した放電加工が実行可能に構成されている。図７に示すように、ＮＣ制御装置３０は、入力部３１、記憶部３２、および処理部３３からなる。
【００４７】
入力部３１は、例えば、キーボード、マウス、或いはタッチパネル等で構成されており、入力部３１から処理部３３における各種処理に必要な情報が入力される。
【００４８】
記憶部３２は、ハードディスク、ＣＤ−ＲＯＭ等で構成されており、放電加工を実行するために必要な加工液の温度および比抵抗値等の加工液条件や各種ＮＣプログラムを記憶するとともに、実験等により予め求められた機器表面吸着量データ、平衡到達時間データ、樹脂吸着量データ、および放電加工中消費量データを記憶する機能を有している。
【００４９】
処理部３３は、入力部３１から入力された各種情報と記憶部３２に記憶された加工液条件、ＮＣプログラム、および各種データに基づいて上述したアデニンの添加方法を採用した放電加工を実行すべく、加工データ設定手段３３１、放電加工前添加量演算手段３３２、平衡到達時間設定手段３３３、放電加工中添加量演算手段３３４、判断手段３３５、第１腐食防止剤添加手段３３６、第２腐食防止剤添加手段３３７、加工実行手段３３８として機能する。
【００５０】
加工データ設定手段３３１は、放電加工の実行に必要な加工液条件やＮＣプログラムを記憶部３２から読み出し、加工液条件、電気加工条件、各軸モータ６の駆動データを設定する機能を有している。
【００５１】
放電加工前添加量演算手段３３２は、入力部３１からの入力情報と記憶部３２に記憶されている機器表面吸着量データに基づいて放電加工前のアデニンの添加量を演算する機能を有している。すなわち、放電加工前のアデニンの添加量は機器表面吸着量および腐食を防止するために必要な所定の添加量に基づいて数１の如く演算される。なお、腐食を防止するために必要な所定の添加量は腐食を防止するために必要な濃度および加工槽４および加工液循環系統１０の加工液量に基づいて数２の如く演算される。
[数１]
放電加工前のアデニンの添加量
＝機器表面吸着量＋腐食を防止するために必要な所定の添加量
[数２]
腐食を防止するために必要な所定の添加量
＝腐食を防止するために必要な濃度×加工液量
【００５２】
平衡到達時間設定手段３３３は、記憶部３２に記憶されている機器表面吸着量を更に加えた添加後の平衡到達時間データを読み出して設定する機能を有している。
【００５３】
放電加工中添加量演算手段３３４は、記憶部３２に記憶されている樹脂吸着量データおよび放電加工中消費量データを読み出すとともに、読み出した樹脂吸着量データと放電加工中消費量データに基づいて放電加工中のアデニンの添加量を演算する。
【００５４】
判断手段３３５は、加工データ設定手段３３１により設定された加工液条件、平衡到達時間設定手段３３３により設定された平衡到達時間、第１腐食防止剤添加手段３３６から出力される制御信号、各検出器により検出された加工液の温度および比抵抗値、ＮＣ制御装置３０に備えたタイマーから入力される時間データに基づいて各種判断を行う機能を有している。
【００５５】
第１腐食防止剤添加手段３３６は、放電加工前添加量演算手段３３２により演算された放電加工前のアデニンの添加量と判断手段３３５による判断結果に基づいて第１腐食防止剤添加装置１４の添加部１４ａおよび攪拌部１４ｂを所要に動作させるための制御信号を出力する機能を有している。
【００５６】
第２腐食防止剤添加手段３３７は、放電加工中添加量演算手段３３４により演算された放電加工中のアデニンの添加量と判断手段３３５の判断結果に基づいて腐食防止剤添加用ポンプ１５ａを所要に動作させるための制御信号を出力する機能を有している。
【００５７】
加工実行手段３３８は、加工データ設定手段３３１により設定された加工液条件、電気加工条件、および各軸モータ６の駆動データと判断手段３３５による判断結果に基づいて加工液温度設定装置１３、イオン交換樹脂１２のバルブ１２ａ、電源装置７、各軸モータ６を所要に動作等させるための制御信号を出力する機能を有している。なお、処理部３３はＣＰＵがその機能を果たす。
【００５８】
次にＮＣ制御装置３０による上述したアデニンの添加方法を採用した放電加工方法を図８のフローチャートに基づいて図９も参照しつつ説明する。
すなわち、ステップＳ１０において、まず入力部３１から腐食を防止するために必要な濃度、加工槽４および加工液循環系統１０の加工液量を入力するとともに、記憶部３２に記憶されている加工液条件、ＮＣプログラム、および各データを読み出すための情報を入力する。
【００５９】
ここで、図９に示すように腐食を防止するために必要な濃度は腐食を防止するために必要な最小濃度に対し所定の余裕代＋αを考慮した濃度とする。余裕代＋αは例えばワークＷの表面へのアデニンの吸着量等を含むように設定される。
【００６０】
次いで、ステップＳ２０において、加工データ設定手段３３１がステップＳ１０で入力された情報に基づいて記憶部３２から放電加工を実行するために必要な加工液条件およびＮＣプログラムを読み出す。そして、加工データ設定手段３３１は、読み出した加工液条件およびＮＣプログラムに基づいて加工液条件、電気加工条件、および各軸モータの駆動データを設定する。
【００６１】
続いて、ステップＳ３０乃至ステップＳ５０において、各演算手段３３２，３３４や設定手段３３３が所要の演算および設定を行う。
すなわち、ステップＳ３０において、放電加工前添加量演算手段３３２が記憶部３２から機器表面吸着量データを読み出すとともに、読み出した機器表面吸着量データ、ステップＳ１０で入力された腐食を防止するために必要な濃度、加工槽４および加工液循環系統１０の加工液量に基づいて数１および数２により放電加工前のアデニンの添加量を演算する。
【００６２】
そして、ステップＳ４０において、平衡到達時間設定手段３３３が記憶部３２に記憶されている平衡到達時間データを読み出して機器表面吸着量を更に加えた添加後の平衡到達時間を設定する。
【００６３】
次に、ステップＳ５０において、放電加工中添加量演算手段３３４が記憶部３２に記憶されている樹脂吸着量データおよび放電加工中消費量データを読み出すとともに、読み出した樹脂吸着量データと放電加工中消費量データを足し合わせて放電加工中のアデニンの添加量を演算する。
続いて、ステップＳ６０乃至ステップＳ１２０において、アデニンの添加方法を採用した放電加工を実行する。
【００６４】
すなわち、ステップＳ６０において、加工実行手段３３８がステップＳ２０で設定された加工液条件に基づいて制御信号を出力して加工液循環系統１０を動作させる。より詳しくは、加工液温度設定装置１３の起動、バルブ１２ａの開操作によるイオン交換樹脂１２への加工液の通水を行う。
【００６５】
そして、ステップＳ７０において、判断手段３３５が各検出器により検出された加工液の温度および比抵抗値と、ステップＳ２０で設定された各設定値と、を比較して各検出値が各設定値に設定されたと判断した場合は、ステップＳ８０において、加工実行手段３３８が制御信号を出力してバルブ１２aを閉としイオン交換樹脂１２への加工液の通水を一旦停止するとともに、第１腐食防止剤添加装置１４の攪拌部１４ｂを起動する。
【００６６】
次いで、ステップＳ９０において、第１腐食防止剤添加手段３３６がステップＳ３０で演算された放電加工前のアデニンの添加量となるように制御信号を出力して添加量が第１腐食防止剤添加装置１４の添加部１４ａを動作させ、加工槽４にアデニンを粉末状のまま添加する。
【００６７】
続いて、ステップＳ１００において、判断手段３３５がステップＳ９０において出力された制御信号とタイマーから入力される時間データに基づいて、アデニン添加後の経過時間をカウントし、経過時間が平衡到達時間に到達したと判断したとき、つまり浸漬機器２０の表面の吸着が平衡に到達して加工液中のアデニン濃度が平衡濃度に達したときは、ステップＳ１１０において、第２腐食防止剤添加手段３３７がステップＳ５０で演算された放電加工中のアデニンの添加量に対応する溶解量となるように制御信号を出力して腐食防止剤添加用ポンプ１５ａの吐出量を設定し加工液にアデニンを更に添加する。
【００６８】
そして、ステップＳ１２０において、加工実行手段３３８が制御信号を出力して各軸モータ６および電源装置７、更にはイオン交換樹脂１２のバルブ１２ａを動作させて放電加工を実行する。なお、図６に示すように、放電加工中のイオン交換樹脂１２への通水は比抵抗値が所定の範囲に制御されるように間欠的に行うが、放電加工中の樹脂吸着量と放電加工中消費量を足し合わせたアデニンの添加は、イオン交換樹脂１２の通水時および非通水時に拘わらず行なわれる。したがって、図９に示すように、イオン交換樹脂１２の通水休止期間には加工液中のアデニン濃度が上昇し、遂には飽和濃度に到達することがある。飽和濃度到達後は加工液中のアデニン濃度は飽和濃度一定で推移することとなる。
【００６９】
以上説明したように本実施形態にあっては、添加したアデニンが浸漬機器２０の表面に吸着するとともに、イオン交換樹脂１２に吸着し、更に放電加工により所要に消費されるときにも、このような吸着や消費による加工液中のアデニンの各減少に応じてアデニンが添加されるので、加工液中のアデニン濃度が所定に維持されワークＷの防食効果を安定して得ることができる。
【００７０】
しかも、浸漬機器２０の表面の吸着量を更に加えた添加を行った後に、ワークＷの放電加工を行うこととしたので、加工液中のアデニン濃度が放電加工中に所定に維持され、ワークＷの防食効果をより安定して得ることができる。更に、放電加工は、浸漬機器２０の表面の吸着が平衡に到達した後に行うこととしたので、機器側の腐食も確実に防止することができる。
【００７１】
なお、本発明は上述した実施形態に限定されるものではなく、必要に応じて種々の応用実施または変形実施が可能であることは勿論である。例えば、上述した実施形態にあっては、放電加工中における樹脂吸着量の添加は、通水時および非通水時に拘わらず行うこととしているが、イオン交換樹脂１２の通水時にのみ行うこととしても勿論構わない。
【００７２】
この場合においては、図１０に示すように、放電加工中添加量演算手段３３４に代えて樹脂吸着量設定手段３３４ａおよび放電加工中消費量設定手段３３４ｂを処理部３３に設け、各手段３３４ａ，３３４ｂが記憶部３２に記憶されたデータに基づいて樹脂吸着量および放電加工中消費量をそれぞれ分けて設定する。
【００７３】
そして、設定された樹脂吸着量および放電加工中消費量と加工実行手段３３８からイオン交換樹脂２２のバルブ１２ａに対し出力される制御信号を第２腐食防止剤添加手段３３７に入力し、浸漬機器４０の吸着が平衡に到達した後つまり放電加工中において、非通水時は放電加工中消費量のみに基づいてアデニンの添加が行われるように、通水時は樹脂吸着量と放電加工中消費量との加算値に基づいてアデニンの添加が行われるように、第２腐食防止剤添加手段３３７が腐食防止剤添加用ポンプ１５ａに対し制御信号を出力する。
【００７４】
これにより、図１１に示すように放電加工中のアデニンの添加を過不足なく行うことができる。なお、図１１に示すように、この場合においても上述した実施形態と同様に放電加工は機器表面吸着量に基づく添加後であって、浸漬機器４０の表面の吸着が平衡に到達した後に行うこととする。
【００７５】
また、上述した実施形態では放電加工前のアデニンの添加は、イオン交換樹脂２２の通水停止中に行うこととしているが、図１２に示すようにイオン交換樹脂１２の通水期間中に行うこととしてもよい。この場合においてはイオン交換樹脂１２にアデニンが吸着されるので、樹脂吸着量に対応するように第２腐食防止剤添加装置１５によりアデニンを加工液に添加すればよい。
【００７６】
更に、上述した実施形態にあっては、腐食を防止するために必要な濃度を腐食を防止するために必要な最小濃度に基づいて設定することとしているが、例えば腐食を防止するために必要な濃度をアデニンの飽和濃度とすることとしてもよい。
【００７７】
この場合においては数３および数４の如く加工液中のアデニン濃度が飽和濃度となるような添加量に対し機器表面吸着量を更に加えた添加量が放電加工前に添加されるので、加工液中のアデニン濃度が飽和濃度に維持され、ワークＷの防食効果をより安定して得ることができる。
[数３]
放電加工前のアデニンの添加量
＝機器表面吸着量＋加工液中のアデニン濃度が飽和濃度となるような添加量
[数４]
加工液中のアデニン濃度が飽和濃度となるような添加量
＝アデニンの飽和濃度×加工液量
【００７８】
なお、数３および数４の添加量に基づくアデニンの添加後は、上述した実施形態と同様に浸漬機器２０の表面の吸着が平衡に到達した後にイオン交換樹脂により加工液のイオン交換処理を行いつつワークＷの放電加工を行い、樹脂吸着量および放電加工中消費量を放電加工中に更に添加する。
【産業上の利用可能性】
【００７９】
本発明は、放電加工において放電加工により生ずる腐食を防止する場合に役立つ。
【図面の簡単な説明】
【００８０】
【図１】本発明の実施形態に係るワイヤカット放電加工装置の全体概要を示す構成図である。
【図２】ワイヤカット放電加工装置における加工液循環系統の構成を示す系統図である。
【図３】第２腐食防止剤添加装置の構成を示す図である。
【図４】腐食防止剤添加用ポンプの吐出量と腐食防止剤（アデニン）の溶解量との相関関係を示すグラフである。
【図５】アデニンの腐食防止機構および加工液中のアデニンの減少機構を説明するための図である。
【図６】イオン交換樹脂の通水タイミングを示す図である。
【図７】ＮＣ制御装置の構成を示すブロック図である。
【図８】ＮＣ制御装置によるアデニンの添加方法を採用した放電加工方法を説明するためのフローチャートである。
【図９】加工液中のアデニン濃度の時間変化を示すグラフである。
【図１０】本発明の変形例に係るＮＣ制御装置の構成を示すブロック図である。
【図１１】本発明の変形例に係る加工液中のアデニン濃度の時間変化を示すグラフである。
【図１２】本発明の変形例に係るイオン交換樹脂の通水タイミングを示す図である。
【符号の説明】
【００８１】
E：ワイヤ電極
Ｗ：ワーク
１：ワイヤカット放電加工装置
２：上側ガイド組体
３：下側ガイド組体
４：加工槽
５：ワークスタンド
６：各軸モータ
７：電源装置
１０：加工液循環系統
１１ａ：汚液槽
１１ｂ：ろ過フィルタ
１１ｃ：清水槽
１２：イオン交換樹脂
１２ａ：バルブ
１３：加工液温度設定装置
１４：第１腐食防止剤添加装置
１４ａ：添加部
１４ｂ：攪拌部
１５：第２腐食防止剤添加装置
１５ａ：腐食防止剤添加用ポンプ
２０：加工液に浸漬する機器（浸漬機器）
３０：ＮＣ制御装置
３１：入力部
３２：記憶部
３３：処理部
３３１：加工データ設定手段
３３２：放電加工前添加量演算手段
３３３：平衡到達時間設定手段
３３４：放電加工中添加量演算手段
３３４ａ：樹脂吸着量設定手段
３３４ｂ：放電加工中消費量設定手段
３３５：判断手段
３３６：第１腐食防止剤添加手段
３３７：第２腐食防止剤添加手段
３３８：加工実行手段
【図１】
2010099809.tif 000004
【図２】
2010099809.tif 000005
【図３】
2010099809.tif 000006
【図４】
2010099809.tif 000007
【図５】
2010099809.tif 000008
【図６】
2010099809.tif 000009
【図７】
2010099809.tif 000010
【図８】
2010099809.tif 000011
【図９】
2010099809.tif 000012
【図１０】
2010099809.tif 000013
【図１１】
2010099809.tif 000014
【図１２】
2010099809.tif 000015